(57)【要約】【課題】  高速で連続的に走行する基材に対して、良好な塗布外観が得られるロール塗布方法及びロール塗布装置を提供する。【解決手段】  連続的に走行する帯状の基材に対して、ロールコーターを用いて塗布液を塗布する方法において、前記ロールコーターの基材走行方向の上流側で、基材に前記ロールコーターで塗布する塗布液と同じ組成の塗布液を塗布ロールでプレコートし、プレコートした基材上の塗布液が液体の状態において、前記ロールコーターにより基材に塗布液を塗布する。【選択図】    図１
2006142276.tif 000002
【特許請求の範囲】
【請求項１】
連続的に走行する帯状の基材に対して、ロールコーターを用いて塗布液を塗布する方法において、前記ロールコーターの基材走行方向の上流側で、基材に前記ロールコーターで塗布する塗布液と同じ組成の塗布液を塗布ロールでプレコートし、プレコートした基材上の塗布液が液体の状態において、前記ロールコーターにより基材に塗布液を塗布することを特徴とするロール塗布方法。
【請求項２】
プレコートは、基材片面あたり１本の表面を溝加工したゴムライニング塗布ロールを用いて行うことを特徴とする請求項１記載のロール塗布方法。
【請求項３】
請求項２に記載の塗布方法において、塗布ロールを基材との接触点において基材の走行方向と逆方向に回転させるとともに、前記塗布ロールに塗布液を供給してから前記塗布ロールが基材に接触するまでの間に前記塗布ロール表面にブレードを接触させて前記塗布ロール表面の塗布液量を調整することを特徴とするロール塗布方法。
【請求項４】
前記塗布ロールは十点平均粗さＲｚで評価した表面の溝の深さが、前記ロールコーターによる塗布ウエット膜厚の５倍以上であることを特徴とする請求項２または請求項３記載のロール塗布方法。
【請求項５】
プレコートは、基材片面あたり１本の塗布ロールと塗布ロールに接触し、帯状の基材には接触しない１本以上のロールを用いて行うことを特徴とする請求項１記載のロール塗布方法。
【請求項６】
請求項５に記載の塗布方法において、塗布ロールは請求項２または請求項４記載の塗布ロールを使用することを特徴とするロール塗布方法。
【請求項７】
請求項５に記載の塗布方法において、基材に塗布液をプレコートする塗布ロールは、表面が研磨加工されたゴムライニングロールを使用することを特徴とするロール塗布方法。
【請求項８】
請求項５に記載の塗布方法において、塗布ロールを基材との接触点において基材の走行方向と逆方向に回転させるとともに、前記塗布ロールに塗布液を供給してから前記塗布ロールが基材に接触するまでの間に前記塗布ロール表面にロールを接触させて前記塗布ロール表面の塗布液量を調整することを特徴とするロール塗布方法。
【請求項９】
請求項１〜請求項８に記載の塗布方法において、プレコート膜厚を３０μｍ以下とすることを特徴とするロール塗布方法。
【請求項１０】
連続的に走行する帯状の基材に塗布液を塗布するロールコーターと、基材の走行方向に対して、前記ロールコーターの上流側に、基材に前記ロールコーターで塗布する塗布液と同じ組成の塗布液を塗布するプレコート装置を備えるともに、前記ロールコーターは前記プレコート装置で塗布した塗布液が液体の状態において塗布液を塗布することを特徴とするロール塗布装置。
【請求項１１】
前記プレコート装置は、基材片面あたり１本の表面を溝加工したゴムライニング塗布ロールであることを特徴とする請求項１０記載のロール塗布装置。
【請求項１２】
請求項１１に記載のロール塗布装置において、前記塗布ロールを基材との接触点で前記基材の走行方向と逆方向に回転させるとともに、前記塗布ロール表面に塗布液が供給される塗布液供給部から供給された塗布液を基材に塗布する塗布液塗布部までの間に、前記塗布ロール表面に接触させて前記基材に塗布する塗布液量を調整するブレードを備えることを特徴とするロール塗布装置。
【請求項１３】
請求項１０に記載のロール塗布装置において、前記プレコート装置は、基材片面あたり１本の塗布ロールと塗布ロールに接触し、帯状の基材には接触しない１本以上のロールを有することを特徴とするロール塗布装置。
【発明の詳細な説明】
【技術分野】
【０００１】
本発明は、帯状の基材に連続して塗布処理を行うロールによる塗布方法及びロールを用いた塗布装置に関する。
【背景技術】
【０００２】
従来、連続して走行する帯状の基材、例えば鋼板に耐食性、加工性、美観性、絶縁性等の性能を付与するために各種の塗膜を鋼板表面上に形成させる処理を行っている。この処理方法としてはロールコーターが一般的に用いられており、ロールを２本用いる２ロールコーター、あるいは３本のロールを用いる３ロールコーターが広く使用されている。特に、３ロールコーターは塗布膜厚の制御性に優れることと、表面外観が比較的美麗であることから、主流のコーティング方式になっている。
【０００３】
この方式は、図５に示すように、塗布液３が満たされているコーターパン２より塗布液をくみ上げるピックアップロール４とピックアップロール４によりくみ上げられた塗布液量を調整するミタリングロール５と、調整された塗布液量をピックアップロール４から鋼板１に転写するアプリケーターロール６により構成されている。各ロールの回転方向は、ロール間の近接点、あるいは接触点において同方向に回転するナチュラル回転の場合と逆方向に回転するリバース回転の場合があるが、一般的にはリバース回転の方が比較的平滑な塗膜面が得られやすいということから、特にアプリケーターロール６と鋼板１間ではリバース回転にする場合が多い。また、アプリケーターロール６は鋼板１面に傷を付けないように鋼ロールにゴムをライニングしたゴムライニングロールを用いている。
【０００４】
しかしながら、３ロールコーターを含むロールコーターの代表的な塗布欠陥として、ローピングと呼ばれるロール周方向の筋状の模様が、鋼板に転写され、膜厚むらとなり、外観を劣化させる場合がある。ローピングは塗布液の粘度が高いほど、また、ロール周速が高速ほど発生しやすい傾向にある。鋼板速度が速くなると、アプリケーターロールの周速を速くしなければ良好な塗布外観が得られず、それに対応して、全てのロール周速も速くなり、ローピングの発生は防ぎ難くなる。ローピングを防止する技術として、例えば特許文献１にはライン速度、アプリケーターロール周速、ピックアップロール周速の比率を特定範囲に制御する技術が、特許文献２には塗料温度を塗料粘度が最小となる温度近傍に保持する方法が、特許文献３には塗膜面に電磁力を付与して塗料を滞留させて塗膜厚を均一化する方法が開示されている。しかしながら、これらの技術では、ライン速度が低速領域ではローピングを防止できても、ライン速度が高速になるとローピング防止効果が不十分となり、ローピングのない均一な外観を得ることができるライン速度は、これまで２００ｍｐｍ未満であった。
【特許文献１】特開２０００−２５４５８０号公報
【特許文献２】特開平９−４７７１６号公報
【特許文献３】特開平９−２９９８４３号公報
【発明の開示】
【発明が解決しようとする課題】
【０００５】
そこで、本発明は、前記課題を解決し、高速で連続的に走行する帯状の基材に対しても、良好な塗布外観が得られるロールによる塗布方法及びロールを用いた塗布装置を提供することを目的とする。
【課題を解決するための手段】
【０００６】
上記課題を解決する本発明の手段は次の通りである。
【０００７】
第１発明は、連続的に走行する帯状の基材に対して、ロールコーターを用いて塗布液を塗布する方法において、前記ロールコーターの基材走行方向の上流側で、基材に前記ロールコーターで塗布する塗布液と同じ組成の塗布液を塗布ロールでプレコートし、プレコートした基材上の塗布液が液体の状態において、前記ロールコーターにより基材に塗布液を塗布することを特徴とするロール塗布方法である。
【０００８】
第２発明は、第１発明において、プレコートは、基材片面あたり１本の表面を溝加工したゴムライニング塗布ロールを用いて行うことを特徴とすることを特徴とするロール塗布方法である。
【０００９】
第３発明は、第２発明において、塗布ロールを基材との接触点において基材の走行方向と逆方向に回転させるとともに、前記塗布ロールに塗布液を供給してから前記塗布ロールが基材に接触するまでの間に前記塗布ロール表面にブレードを接触させて前記塗布ロール表面の塗布液量を調整することを特徴とするロール塗布方法である。
【００１０】
第４発明は、第２発明または第３発明において、前記塗布ロールは十点平均粗さＲｚで評価した表面の溝の深さが、前記ロールコーターによる塗布ウエット膜厚の５倍以上であることを特徴とするロール塗布方法である。
【００１１】
第５発明は、第１発明において、プレコートは、基材片面あたり１本の塗布ロールと塗布ロールに接触し、帯状の基材には接触しない１本以上のロールを用いて行うことを特徴とするロール塗布方法である。
【００１２】
第６発明は、第５発明において、基材に塗布液をプレコートする塗布ロールは第２発明〜第４発明記載の塗布ロールを使用することを特徴とするロール塗布方法である。
【００１３】
第７発明は、第５発明において、基材に塗布液をプレコートする塗布ロールは、表面が研磨加工されたゴムライニングロールを使用することを特徴とするロール塗布方法である。
【００１４】
第８発明は、第５発明において、塗布ロールを基材との接触点において基材の走行方向と逆方向に回転させるとともに、前記塗布ロールに塗布液を供給してから前記塗布ロールが基材に接触するまでの間に前記塗布ロール表面にロールを接触させて前記塗布ロール表面の塗布液量を調整することを特徴とするロール塗布方法である。
【００１５】
第９発明は、第１発明〜第８発明において、プレコート膜厚を３０μｍ以下とすることを特徴とするロール塗布方法である。
【００１６】
第１０発明は、連続的に走行する帯状の基材に塗布液を塗布するロールコーターと、基材の走行方向に対して、前記ロールコーターの上流側に、基材に前記ロールコーターで塗布する塗布液と同じ組成の塗布液を塗布するプレコート装置を備えるともに、前記ロールコーターは前記プレコート装置で塗布した塗布液が液体の状態において塗布液を塗布することを特徴とするロール塗布装置である。
【００１７】
第１１発明は、第１０発明において、前記プレコート装置は、基材片面あたり１本の表面を溝加工したゴムライニング塗布ロールであることを特徴とするロール塗布装置である。
【００１８】
第１２発明は、第１１発明において、前記塗布ロールを基材との接触点で前記基材の走行方向と逆方向に回転させるとともに、前記塗布ロール表面に塗布液が供給される塗布液供給部から供給された塗布液を基材に塗布する塗布液塗布部までの間に、前記塗布ロール表面に接触させて前記基材に塗布する塗布液量を調整するブレードを備えることを特徴とするロール塗布装置である。
【００１９】
第１３発明は、第１０発明において、前記プレコート装置は、基材片面あたり１本の塗布ロールと塗布ロールに接触し、帯状の基材には接触しない１本以上のロールを有することを特徴とするロール塗布装置である。
【発明の効果】
【００２０】
本発明によれば、ロールコーターの上流側で基材にロールコーターで塗布する塗布液と同じ組成の塗布液を塗布し、基材に塗布した塗布液が液体の状態でロールコーターで塗布液を塗布することで、基材に随伴される空気がロールコーターのアプリケーターロールと基材との隙間に侵入するのを防ぐことができ、また、アプリケーターロール周速やロールコーターの他のロール周速を下げることを実現できることにより、高速ラインで塗布欠陥のない塗液の塗布が可能となる。
【００２１】
本発明によれば、塗布欠陥による品質の低下を招くことなく生産性を向上させることが可能であり、特に２００ｍｐｍ以上の高速ラインで塗布欠陥のないロール塗布を行うための塗布方法、塗布装置として好適である。
【発明を実施するための最良の形態】
【００２２】
図５に示したロールコーターを用いて塗布液を塗布すると、ローピングの発生条件は主に各ロールの周速、各ロール間のギャップ、あるいは押し付け圧、塗布液の物性値（粘度、表面張力）に依存するが、高速塗布では、ライン速度に合わせてアプリケーターロールの周速も速くなり、必然的に各ロール周速が速くなるために、ローピングの発生は避け難くなる。逆に、高速塗布においてもロールコーターの各ロール周速を下げることができれば、ローピングに起因する膜厚むらのない均一な膜厚を得ることができる。しかし、ライン速度に対してアプリケーターロール周速をそれ以上の速度にしないと、ライン方向に筋状の模様が発生する。この理由は、ライン速度に対してアプリケーターロール周速が遅くなりすぎると、基材に随伴される空気の流れが基材とアプリケーターロール間のメニスカスに乱れを与え、筋状の模様となるためと考えられる。したがって、筋状の模様のない均一な膜厚を得るためには、アプリケーターロール周速を低くした上で、基材に随伴される空気がアプリケーターロールと基材とのメニスカスに影響を及ぼさないようにすればよい。
【００２３】
本発明は、係る知見に基づくものである。以下、本発明の実施の形態について、プレコート装置が表面に溝加工したゴムライニングロールを備えるロール塗布装置の場合を例に挙げて説明する。
【００２４】
図１は本発明の第１の実施の形態に係るロール塗布装置の要部構成例を示す側面図である。図１のロール塗布装置は、基材に所定の塗布液を塗布するロールコーターＡと、基材の走行方向に対して、前記ロールコーターＡの上流側にプレコート装置Ｂが配置されている。
【００２５】
ロールコーターＡは、図５に示したロールコーターと同様の構成を備え、コーターパン２から塗布液３をくみ上げるピックアップロール４とピックアップロール４上の塗布液３の液量を調整するミタリングロール５と調整されたピックアップロール４上の塗布液３を基材１に転写するアプリケーターロール６から構成されている。各ロールの回転方向は、各ロール間、あるいはアプリケーターロールと基材間において互いに逆方向であり、ミタリングロール５上には塗布液３をかきとるブレード７が設置されている。基材１が鋼板等の金属板の場合は、アプリケーターロール６はゴムがライニングされたゴムライニングロールを用いる。ゴムライニングロールは、表面に微細な溝加工が施されている。
【００２６】
ロールコーターＡの上流側に設置されたプレコート装置Ｂは、塗布ロール９として、表面に溝加工を施したゴムがライニングされたゴムライニングロールと塗布ロール（ゴムライニングロール）９に塗布液を供給する塗布液供給装置１０とから構成されている。塗布供給装置１０からはロールコーターＡで基材に塗布する塗布液３と同じ組成の塗布液３が供給される。
【００２７】
本発明では、連続して通板される帯状の基材１に対して、まずプレコート装置Ｂで基材１に対して塗布液３を塗布する。次いで、プレコート装置Ｂで塗布された基材１上の塗布液３が液体の状態において、前記ロールコーターＡにより基材１に塗布液３を塗布する。次いで、図示されていない焼付設備、乾燥設備等で加熱乾燥されて所要の皮膜が形成される。
【００２８】
プレコート装置Ｂによる基材１への塗布液３がロールコーターＡのアプリケーターロール６と基材１との隙間に流れ込み、基材１に随伴する空気を効果的に遮断する働きをする。その結果、基材１に随伴される空気がロールコーターＡのアプリケーターロール６と基材１との隙間に侵入するのを防ぐことができ、筋状の模様の発生を防止できる。さらに、アプリケーターロール周速やロールコーターＡの他のロール周速を下げることを実現できることにより、２００ｍｐｍ以上の高速ラインで塗布欠陥のない塗液の塗布が可能になる。
【００２９】
プレコート装置Ｂによる塗布膜厚の幅方向の均一性は、非常に薄い膜厚の部分がない限りは重要な因子ではない。つまり、非常に薄い膜厚の部分があれば、基材に随伴する空気を遮断する効果が薄れてしまうことになるが、ある程度の膜厚があれば、膜厚の不均一度が高くてもプレコート装置Ｂによる塗布液３のほとんどはアプリケーターロール６側に流れ、基材１には転写されないからである。
【００３０】
ゴムライニングロール９は、表面に微細な溝加工が施されているため、塗布液供給装置１０によりゴムライニングロール９に供給された塗布液３は、基材１に塗布される。溝加工を表面に施しているため、ゴムライニングロール９は、溝部分に塗布液を保持するため、溝加工を施さないフラットロールに比べ、溝部分を除いたロール表面上の塗布液の膜厚が少なくてもよく、ライン速度の上昇に伴いロールの周速が高速になってもロール表面上の塗布液が遠心力により飛散することがない。
【００３１】
溝形状はＶ型等何でもよく特に限定されるものではないが、何れの形状にしても塗布時点では溝形状に相似な膜厚が転写される。しかし、溝形状のピッチは細かいために、プレコート装置Ｂで塗布されてからロールコーターＡに接触するまでの間に十分にレベリングされる。溝の深さはプレコート装置で塗布する塗布液の膜厚に応じて適宜の深さとすればよい。レベリング効果を十分に出すためには溝形状のピッチは１ｍｍ以下にすることが望ましい。また、塗布液供給装置１０はパンからの塗布液の供給方式でもノズルから塗布液をゴムライニングロール９に供給する方法でもよく、特に限定されるものではない。
【００３２】
ゴムライニングロールの回転方向は、特に限定されず、図１中の矢印で示されるように基材の通板方向と逆方向であってもよいし、基材の通板方向と同じ方向であってもよい。ゴムライニングロールの回転方向が基材の通板方向と同じ方向の場合、ゴムライニングロール９に供給された塗布液３は、ゴムライニングロール９の表面の溝部分をすり抜け、基材１に塗布される。
【００３３】
図２は本発明の第２の実施の形態に係るロール塗布装置の要部構成例を示す側面図である。図２のロール塗布装置は、図１のロール塗布装置において、プレコート装置Ｂのゴムライニングロール９の表面に接するブレード１１を設置したものである。ブレード１１は、ゴムライニングロール９に塗布液を供給してから前記ゴムライニングロール９が基材１に接触するまでの間でゴムライニングロール９に接触させている。
【００３４】
本装置を用いて基材１に塗布液３を塗布する場合、連続して通板される帯状の基材１に対して、まずプレコート装置Ｂで基材１に対して塗布液３を塗布し、次いで、プレコート装置Ｂで塗布された基材１上の塗布液３が液体の状態において、前記ロールコーターＡにより基材１に塗布液３を塗布する。次いで、図示されていない焼付設備、乾燥設備等で加熱乾燥されて所要の皮膜が形成される。
【００３５】
本装置を用いた場合、図１の装置の場合と同様の作用効果が奏され、さらに、ブレード１１によりゴムライニングロール９上の塗布液３をかき落とし、ゴムライニングロール９表面の溝部分のみに塗布液を残存させることによって、基材１に転写する膜厚は溝の深さに比例することになり、プレコート装置Ｂで塗布に必要な膜厚のコントロールが容易になる。また、基材１の走行速度が速くなり、それに応じてゴムライニングロール９の周速が速くなっても、ゴムライニングロール９の溝部分から盛り上がっている塗布液はさらに少なくなるため、遠心力による塗布液の飛散を防止する作用がより優れる。ブレード１１はゴムライニングロール９のロール幅以上の長さであり、撓みによって塗布液のかきとりが不十分にならない程度の剛性が確保されれば材質は特に限定されず、例えばステンレス等を使用できる。
【００３６】
図３は、図２の装置でプレコート装置ＢとロールコーターＡで順次塗布液を塗布した後加熱乾燥して塗膜を形成する際に、ゴムライニングロール９の溝（鋸歯状のＶ型溝）の深さを変更したときの塗膜外観の観察結果を説明する図である。溝の深さは表面粗さ計により計測した１０点平均粗さＲｚ（基準長さ６ｍｍ）で評価した。横軸は溝の深さＲｚと、ロールコーターＡによる最終的な膜厚（ウエット膜厚）の比である。縦軸は外観を撮影した画像を二値化処理し、各ピクセルを数値化し、その平均値の９５〜１０５％の範囲内にあるピクセル数を全ピクセル数に対する比率として示した。該ピクセル数の比率が高い程、画像の濃淡が少ない、つまり、膜厚ムラが少なく外観が均一であることを示す。この図から、ゴムライニングロール９の溝の深さをロールコーターＡによる最終的な膜厚（ウエット膜厚）の５倍以上とすれば、良好な外観が得られることがわかる。基材１に随伴する空気を遮断するためには、プレコート装置Ｂで塗布する塗布液の膜厚はある一定以上の膜厚があればよく、その膜厚はゴムライニングロール９の溝深さに比例することを示している。
【００３７】
次に、本発明の別の実施の形態について、プレコート装置が基材片面あたり２本以上のロールを備えるロール塗布装置の場合を例に挙げて説明する。プレコート装置に２本以上のロールを備えることで、プレコート膜厚の均一性と薄膜化をより容易に両立させることが可能になる。
【００３８】
図４は本発明の第３の実施の形態に係るロール塗布装置の要部構成例を示す側面図である。ロールコーターＡは図１と同様に、コーターパン２から塗布液３を汲み上げるピックアップロール４とピックアップロール上の塗布液の液量を調整するミタリングロール５と、調整されたピックアップロール上の塗布液を基材１に転写するアプリケーターロール６から構成されている。各ロールの回転方向は、各ロール間、あるいはアプリケーターロールと基材間において互いに逆方向であり、ミタリングロール５上には塗布液３をかきとるブレード７が設置されている。ロールコーターＡの上流側の位置で予め基材に塗布液を塗布するプレコート装置Ｃは、塗布ロール１２と、基材に塗布する塗布ロール１２表面の塗布液量を調整するロール（ドクタロール）１３とからなる２本のロール、及び塗布ロール１２に塗布液３を供給する塗布液供給装置１０とから構成されている。プレコート装置Ｃの塗布液供給装置１０はノズルから塗布液を塗出させる方式でなくてもよく、コーターパンから塗布液を塗布ロール１２により汲み上げる方式を採用してもよい。
【００３９】
塗布液の種類によっては泡立ち性のよい場合もあり、特に高速化になると、液膜に巻込まれる気泡を防ぐことが重要になる。気泡の巻込みは、基材１の高速化に伴い、塗布ロール１２の速度も上昇するため、基材１、あるいは塗布ロール１２の表面に随伴される空気が塗布ロール１２と基材１との間のメニスカスに巻込まれることにより発生する。気泡は、基材１、塗布ロール１２ともに高速になるほど、巻込まれやすくなるが、気泡の巻き込まれやすさは液膜の厚みにも比例することを知見した。プレコート膜厚を変更させ、気泡の巻込みの有無を調べた結果、プレコート膜厚が３０μｍ以下であれば、気泡の巻込みがないことが分かった。また、基材１に随伴される空気が、ロールコーターＡにおいてアプリケーターロール６と基材１との間隙部分に侵入するのを防ぐにはプレコート膜厚は２μｍ以上とすることが好ましい。
【００４０】
プレコート装置が、ロールを２本備える場合、基材１に塗布液を塗布する塗布ロール１２は、図１〜図３で説明した表面を溝加工したゴムライニングロールを用いてもよい。しかし、ロールを２本以上備えることで、膜厚の均一性と薄膜化を両立させることが容易になるので、基材１に塗布液を塗布するロール１２は、表面を溝加工したゴムライニングロールに代えて、表面に溝加工のないフラットロール（研磨加工ロール）であるゴムライニングロールを使用することがより好ましい。該ロールは、表面粗さＲａは３μｍ以下が好ましい。このようなフラットロールを使用することで、基材速度が高速化したときにプレコート液膜中への気泡の巻き込みを抑制する作用がより優れる。
【００４１】
図４の装置は、プレコート装置Ｃは、ロールを２本備える例であるが、ロールは３本でもよい。プレコート装置Ｃは、ロール２本を有する２ロールコーターよりもロール３本を有する３ロールコーターの方が膜厚制御性も高く、より有利なため望ましいが、コスト的には高くなる。プレコート膜厚は最終の膜厚（ロールコーターＡで塗布後の膜厚）とは無関係であり、またローピング程度の膜厚不均一性があってもよいため、２ロールコーターでも目的を達成することが十分可能である。ロール３本を用いる３ロールコーターはもちろんのこと、ロールを２本用いる２ロールコーターでも、特に厳密な膜厚制御をしなくても、通常３０μｍ以下の膜厚が得られるが、予めプレコート膜厚が３０μｍ以下となるように、各々のロール周速とロールの押し付け圧をプリセットした方が確実である。気泡の巻込まれやすさは、塗布液の物性値によっても左右されるため、蒸発等で経時的に変化する塗布液を考慮すると、プレコート膜厚は１５μｍ以下に調整することがより好ましい。
【００４２】
前述の説明では、基材の一方の面のみに塗布液を塗布したが、基材の両面に塗布液を塗布してもよい。
【００４３】
前述の説明では、ロールコーターＡは３ロールコーターの場合であったが、ロールが２本で構成される２ロールコーターでもよく、ロールコーターであれば種類に限定されるものではない。また、基材の通板方向は水平パスでも垂直パスでも何れでもよい。
【００４４】
前述のロールコーターＡは、基材１がバックアップロール８に巻きついた状態で塗布液３が塗布されていたが、ロールコーターＡは基材１を挟んでその両面に配置され、バックアップロールを必要としない両面同時塗布するものであってもよいもよい。
【００４５】
本発明の実施例について以下に説明する。なお、以下の実施例では基材として冷延鋼板を用いたが、冷延鋼板以外の鋼板であってもよく、また特に鋼板に限定されることなく、アルミ等の他の金属板や紙、フィルムにも適用されるものである。
【００４６】
本発明において、適用可能な塗布液種は水溶系、あるいは溶剤系等何でもよく、特に限定されるものではない。
【実施例１】
【００４７】
板厚０．５ｍｍ、板幅１２００ｍｍの冷延鋼板のコイルに対して、図１に示したロール塗布装置を用いて、表１に記載した塗布条件で塗布を行い、乾燥後の塗布外観の評価を行った。本発明法では、プレコート装置Ｂで塗布液を塗布後、該塗布液が液体状体である間にロールコーターＡで塗布液を塗布した。従来法ではロールコータ−Ａのみ使用した。
【００４８】
図１の塗布装置において、ロールコーターＡの各ロールの材質はアプリケーターロール６がゴムをライニングしたゴムライニングロール、ピックアップロール４とミタリングロール５は金属ロールであり、各ロールのロール径はアプリケーターロール６とピックアップロール４が３００ｍｍ、ミタリングロール５が２００ｍｍである。ピックアップロール４とミタリングロール５のギャップは塗布膜厚（鋼板に塗布するウエット膜厚）が１０μｍとなるように、５０〜１５０μｍの範囲で調整した。ミタリングロール５の周速も同様に、前記塗布膜厚が１０μｍとなるように１０〜１２０ｍｐｍの範囲で調整した。プレコート装置Ｂの塗布液供給はライン速度に応じて、供給量を適宜コントロールした。使用した塗布液は、液温度２０℃において粘度が１ｃｐ、表面張力が４０ｄｙｎ／ｃｍのものを用いた。プレコート装置Ｂのゴムライニングロール９は、ロール径が２００ｍｍ、ゴムライニング厚みが２５ｍｍのロールを用い、表面に十点平均粗さＲｚが２００μｍの溝深さで溝ピッチ６００μｍの鋸歯状のＶ型溝加工を施した。塗布液供給装置１０はポンプからスリットノズルに塗布液を供給し、スリットからゴムライニングロール上に塗布液を供給した。
【００４９】
塗布後の外観の評価は、十分に明るい蛍光灯の下で目視による観察によって、筋状の模様の発生有無、及び気泡の発生有無を評価した。評価基準は、筋状の模様、気泡ともに、認められない場合を◎、わずかに認められるが実用上問題ない場合を○とし、明らかに認められ実用上問題となるものを×とした。
【００５０】
【表１】
2006142276.tif 000003
【００５１】
表１に示すように、本発明法の実施例では、基材のライン速度が２５０ｍｐｍ以上の高速であっても筋状の模様のない良好な外観が得られたのに対して、従来法のプレコート装置を用いない場合は、同条件では筋状の模様が発生した。
【実施例２】
【００５２】
次に、図２に示した塗布装置を用いた実施例を示す。
【００５３】
塗布条件は表２に記載した条件で、実施例１と同様の各ロール材質、及び各ロール径のものを用いた。塗布液の粘度、表面張力も実施例１と同様である。塗布ウエット膜厚も実施例１と同様である。ただし、プレコート装置Ｂの塗布液供給量は一定とした。ブレードにはステンレス板を用いた。
【００５４】
【表２】
2006142276.tif 000004
【００５５】
表２に示すように、本発明の実施例では、プレコート装置Ｂのゴムライニングロール９上のブレード１１が過剰な塗布液をかきおとし、基材表面に一定のプレコートの膜厚を付与することができたために、プレコートの塗布液供給量が一定でも基材のライン速度が３００ｍｐｍで筋状の模様のない特に優れた外観が得られた。
【実施例３】
【００５６】
次に、図４に示した塗布装置を用いた実施例を示す。
【００５７】
塗布条件は表２に記載した条件で、ロールコーターＡは実施例１と同様の各ロール材質、及び各ロール径のものを用いた。プレコート装置Ｃはロール１２、１３ともに表面を鏡面仕上げしたゴムライニングロールを用いた。それぞれのロール径を２００ｍｍ、及び１００ｍｍとし、ロール１２の回転方向は、基材との接触部において基材と逆方向のリバース回転とし、ロール１３との回転方向は、両ロール間の接触部分において同方向に回転する正回転方向とした。また、プレコート装置Ｃによるプレコート膜厚は１０〜１５μｍとなるように予め調整した。
【００５８】
【表３】
2006142276.tif 000005
【００５９】
表３に示すように、本発明法の実施例では、基材のライン速度が３００ｍｐｍの高速であっても筋状の模様がなく、気泡の発生が全く見られない良好な外観が得られた。
【産業上の利用可能性】
【００６０】
本発明の方法は、連続的に走行する帯状の基材に対して塗布液をロール塗布する方法として利用することができる。
【００６１】
本発明の装置は、連続的に走行する帯状の基材に対して塗布液をロール塗布する装置として利用することができる。
【図面の簡単な説明】
【００６２】
【図１】本発明の第１の実施の形態に係るロール塗布装置の要部構成例を示す側面図である。
【図２】本発明の第２の実施の形態に係るロール塗布装置の要部構成例を示す側面図である。
【図３】プレコート装置のゴムライニングロールの溝深さと塗布外観の関係を示す図である。
【図４】本発明の第３の実施の形態に係るロール塗布装置の要部構成例を示す側面図である。
【図５】３ロールコーターの要部を示す側面図である。
【符号の説明】
【００６３】
Ａ    ロールコーター
Ｂ    プレコート装置
Ｃ    プレコート装置
１    基材
２    コーターパン
３    塗布液
４    ピックアップロール
５    ミタリングロール
６    アプリケーターロール
７    ブレード
８    バックアップロール
９    ゴムライニングロール
１０    塗布液供給装置
１１    ブレード
１２    塗布ロール
１３    ロール
【図１】
2006142276.tif 000006
【図２】
2006142276.tif 000007
【図３】
2006142276.tif 000008
【図４】
2006142276.tif 000009
【図５】
2006142276.tif 000010